(57)【特許請求の範囲】
【請求項１】
ポリイソシアネート、ハロゲン化リチウムおよびウレア化合物を含み、ウレア化合物が、５００〜１５０００の平均分子量を有していて、イソシアネート当量当たりのハロゲン化リチウムのモル数が０．０００１〜０．０４の範囲であって、イソシアネート当量当たりの［ウレア＋ビウレット］の当量数が０．０００１〜０．４の範囲であり、ウレア化合物がウレア基以外のイソシアネート反応性基を含まない、ポリイソシアネート組成物。
【請求項２】
前記ウレア化合物が、ビウレット基を含む、請求項１に記載のポリイソシアネート組成物。
【請求項３】
ポリイソシアネートが、メチレンジフェニルジイソシアネート、メチレンジフェニルジイソシアネートを含むポリイソシアネート組成物、またはこのようなポリイソシアネートの混合物である、請求項１または２に記載のポリイソシアネート組成物。
【請求項４】
ハロゲン化リチウムの量がイソシアネート当量当たり０．０００１５〜０．０２５モルである、請求項１〜３のいずれかに記載のポリイソシアネート組成物。
【請求項５】
ハロゲン化リチウムが塩化リチウムである、請求項１〜４のいずれかに記載のポリイソシアネート組成物。
【請求項６】
イソシアネート当量当たりの［ウレア＋ビウレット］当量数が０．００１〜０．２である、請求項１〜５のいずれかに記載のポリイソシアネート組成物。
【請求項７】
ウレア化合物が、メチレンジフェニルジイソシアネート、メチレンジフェニルジイソシアネートを含むポリイソシアネート組成物、またはこれらポリイソシアネートの混合物とポリオキシアルキレンモノアミンとを反応させることによって製造されていて、ここで該モノアミンが、オキシプロピレン基を、該モノアミンの総重量を基準として少なくとも５０重量％の量にて含み、２００〜３０００の平均分子量を有していて第一アミンである、請求項１〜６のいずれかに記載のポリイソシアネート組成物。
【請求項８】
ハロゲン化リチウム１モル当たりの［ウレア＋ビウレット］当量数が０．５〜６０である、請求項１〜７のいずれかに記載のポリイソシアネート組成物。
【請求項９】
ポリイソシアネートとウレア化合物とハロゲン化リチウムとを混合することによる、請求項１〜８のいずれかに記載のポリイソシアネート組成物を製造する方法。
【請求項１０】
請求項１〜８のいずれかに記載のポリイソシアネート組成物とエポキシ樹脂とを含み、ここでエポキシ樹脂の量が、イソシアネート当量当たりのエポキシ当量数が０．００３〜１の範囲であるような量である硬化性組成物。
【請求項１１】
エポキシ樹脂が室温で液体である、請求項１０に記載の硬化性組成物。
【請求項１２】
請求項１〜８のいずれかに記載のポリイソシアネート組成物とエポキシ樹脂とを混合することによる、請求項１０または１１に記載の硬化性組成物の製造方法であって、ここでエポキシ樹脂の量が、イソシアネート当量当たりのエポキシ当量数が０．００３〜１の範囲であるような量である上記製造方法。
【請求項１３】
請求項１０または１１に記載の硬化性組成物を反応させることによって製造されたポリイソシアヌレート材料。
【請求項１４】
請求項１０または１１に記載の硬化性組成物を反応させることによって得られるポリイソシアヌレート材料。
【請求項１５】
請求項１０または１１に記載の硬化性組成物を反応させることによる、請求項１３または１４に記載のポリイソシアヌレート材料の製造方法。
【発明の詳細な説明】
【技術分野】
【０００１】
本発明は、ポリイソシアネート組成物、このような組成物の製造方法、本発明のポリイソシアネート組成物が使用される硬化性組成物、このような硬化性組成物の製造方法、このような硬化性組成物から製造される（もしくは得られる）ポリイソシアヌレート材料、およびこのようなポリイソシアヌレート材料の製造方法に関する。
【背景技術】
【０００２】
これまで、安定であるか又は周囲条件下にて長いポットライフを有していて、いったん活性化すると速やかに反応・硬化するポリイソシアネート組成物の開発に多くの研究が充てられてきた。エポキシ系やポリエステル系等の現行の系は、かなり高い温度にて数時間という硬化時間を必要とし、硬化後、応力亀裂と収縮を防止するために（特に、ポリエステル系の場合）冷却をゆっくりと行う必要がある。これら現行の系はさらに、紫外線硬化が施されても、これら系のある限定された薄い層しか影響を及ぼさないことが多いので、応用範囲が限定されている。
【０００３】
驚くべきことに、特定のイソシアネート反応性化合物と共に、長いポットライフを有していて、いったん反応と硬化が始まると中温にて速やかに反応・硬化する硬化性組成物をもたらし、周囲温度にて安定である新規ポリイシソアネート組成物を本発明者らは見出した。硬化後、速やかに冷却を行うことができ、このとき応力亀裂及び／又は収縮がより少ない。
【０００４】
したがって本発明は、ポリイソシアネート、ハロゲン化リチウム、およびウレア化合物を含むポリイソシアネート組成物に関し、ここでウレア化合物は、平均分子量が５００〜１５０００であって、必要に応じてビウレット基を含み、イソシアネート当量当たりのハロゲン化リチウムのモル数が０．００１〜０．０４の範囲であり、イソシアネート当量当たりの［ウレア＋ビウレット］当量数が０．０００１〜０．４の範囲である。
【０００５】
塩化リチウムとウレア基を含む化合物の使用が、Sheth、Aneja、およびWilkesによる「Polymer45(2004)5979-5984」に開示されている。彼らは、ＬｉＣｌを分子プローブとして使用して、３−セグメントモデルのポリウレタンオリゴマー（model tri-segment oligomeric polyurethanes）においてハードセグメント相の長距離の連結性とパーコレーション（percolation）を媒介する際の水素結合の程度の影響を調べた。
【０００６】
米国特許第5,086,150号では、イソシアネート末端プレポリマーとジアミンとをかなり多量のＬｉＣｌの存在下にて反応させて、少なくとも２日間にわたって安定なエラストマー溶液を作製する。反応の開始時において、イソシアネート当量当たりの塩化リチウムのモル数はかなり高く、塩化リチウムは、可溶化剤として作用するように使用される。反応の開始時においては、組成物は安定ではなくて、ウレアを含有せず、そして反応の終了時においては、組成物はエラストマーであって、もはやイソシアネート組成物ではない。得られる生成物は、糸やフィルムを製造するために使用されるエラストマー溶液である。
【０００７】
本発明のポリイソシアネート組成物は、エポキシ化合物と一緒にした形の硬化性組成物を製造するのに極めて適している。
イソシアネートとエポキシドをＬｉＣｌと一緒に使用することが「Russian Chemical Reviews 52(6)1983,576-593」開示されている。反応は、触媒の性質によって影響を受ける。金属ハロゲン化物の存在下にて活性化錯体が形成され、この錯体は、最終的にはオキサゾリドンを生成する。副反応の１つがイソシアヌレート環の形成であり、イソシアヌレート環は、エポキシドで処理すると分解してオキサゾリドンを生成する。さらに、該文献にはさらに、エポキシドはウレア結合を開裂することができ、このときオキサゾリドンの形成を伴う、ということが開示されている。
【０００８】
米国特許第4,658,007号は、有機アンチモンヨウ化物触媒を使用してポリイソシアネートとポリエポキシドとを反応させることによって、オキサゾリドン含有ポリマーを製造する方法を開示している。
【０００９】
米国特許第5,326,833号は、ポリイソシアネート；エポキシド；およびハロゲン化アルカリ（ＬｉＣｌ等）のポリオキシアルキレン化合物溶液からなる触媒；を含む組成物を開示している。これらの組成物は、０℃〜７０℃の温度で速やかにゲル化することができる。
【００１０】
Juanらは、「Journal of East China University of Science and Technology Vol.32,No11,2006,1293-1294」において、ポリウレタン−ウレアのモルホロジー構造と特性に及ぼすＬｉＣｌの影響を説明している。ポリウレタンウレア溶液の粘度が、初めは低下し、その後に上昇する、ということを該文献は示している。ポリウレタンウレアは、ポリエポキシプロパングリコールおよびイソホロンジイソシアネートと過剰のポリイソシアネートとを反応させることによって製造された。
【先行技術文献】
【特許文献】
【００１１】
【特許文献１】米国特許第5,086,150号
【特許文献２】米国特許第4,658,007号
【特許文献３】米国特許第5,326,833号
【非特許文献】
【００１２】
【非特許文献１】Polymer45(2004)5979-5984
【非特許文献２】Russian Chemical Reviews 52(6)1983,576-593
【非特許文献３】Journal of East China University of Science and Technology Vol.32,No11,2006,1293-1294
【発明の概要】
【００１３】
本発明の文脈においては、以下の用語は下記のような意味を有する。
（１）イソシアネートインデックスまたはＮＣＯインデックスまたはインデックス
配合物中に存在するイソシアネート反応性水素原子に対するＮＣＯ基の比であり、百分率として表示される。
［ＮＣＯ］×１００／［活性水素］  （％）
つまり、ＮＣＯインデックスは、配合物中に使用されるイソシアネート反応性水素の量と反応させるのに理論的に必要とされるイソシアネートの量に対する、配合物中に実際に使用されるイソシアネートのパーセント値を表わす。
【００１４】
留意しておかねばならないことは、本明細書で使用されているイソシアネートインデックスという用語は、イソシアネート成分とイソシアネート反応性成分とが組み込まれた材料を製造する実際の重合プロセスの観点から考えられている、という点である。変性ポリイソシアネート（当業界においてプレポリマーと呼ばれているイソシアネート誘導体を含む）を得るための予備段階において消費される任意のイソシアネート基、あるいは予備段階（例えば、変性ポリオールや変性ポリアミンを得るためにイソシアネートと反応させる）において消費される任意の活性水素は、イソシアネートインデックスの算出に際して考慮に入れない。遊離のイソシアネート基と遊離のイソシアネート反応性水素（水が使用される場合は、水の反応性水素を含める）だけを考慮に入れる。
【００１５】
（２）イソシアネートインデックスを算出する目的で本明細書で使用されている「イソシアネート反応性水素原子」という用語は、反応性組成物中に存在するヒドロキシル基とアミン基における活性水素原子の合計を表わしており、このことは、実際の重合プロセスにおけるイソシアネートインデックスを算出する上で、１つのヒドロキシル基が１つの反応性水素を含むものとみなし、１つの第一アミン基が１つの反応性水素を含むものとみなし、そして１つの水分子が２つの活性水素を含むものとみなす、ということを意味している。
【００１６】
（３）反応系：  ポリイソシアネートが、イソシアネート反応性成分とは別の１つ以上の容器中に保持される、という形の成分の組み合わせ。
（４）「平均公称ヒドロキシル官能価」（手短に言えば「官能価」）という用語は、数平均官能価が、ポリオールまたはポリオール組成物の製造において使用される開始剤の数平均官能価（１分子当たりの活性水素原子の数）であると仮定して、ポリオールまたはポリオール組成物の数平均官能価（１分子当たりのヒドロキシル基の数）を示すために使用される。しかしながら、幾らかの末端不飽和が存在するので、実際の数平均官能価は、若干はより低いことが多い。
【００１７】
（５）「平均」という言葉は、特に明記しない限り数平均を表わす。
本発明のポリイソシアネート組成物を製造するのに使用されるポリイソシアネートは、脂肪族ポリイソシアネートおよび好ましくは芳香族ポリイソシアネートから選択することができる。好ましい脂肪族ポリイソシアネートは、ヘキサメチレンジイソシアネート、イソホロンジイソシアネート、メチレンジシクロヘキシルジイソシアネート、およびシクロヘキサンジイソシアネートであり、好ましい芳香族ポリイソシアネートは、トルエンジイソシアネート、ナフタレンジイソシアネート、テトラメチルキシレンジイソシアネート、フェニレンジイソシアネート、トリジンジイソシアネート、特にメチレンジフェニルジイソシアネート（ＭＤＩ）とメチレンジフェニルジイソシアネートを含むポリイソシアネート組成物（例えば、いわゆるポリメリックＭＤＩ、クルードＭＤＩ、ウレトンイミン変性ＭＤＩ、および、ＭＤＩとＭＤＩを含むポリイソシアネートから製造される、遊離イソシアネート基を有するプレポリマー等）、およびこのようなポリイソシアネートの混合物である。ＭＤＩとＭＤＩを含むポリイソシアネート組成物が最も好ましく、１）少なくとも３５重量％（好ましくは少なくとも６０重量％）の４，４’−ジフェニルメタンジイソシアネート（４，４’−ＭＤＩ）を含むジフェニルメタンジイソシアネート；２）ポリイソアネート１）のカルボジイミド修飾変性体及び／又はウレトンイミン修飾変性体、該変性体は２０重量％以上のＮＣＯ値を有する；３）ポリイソシアネート１）及び／又は２）のウレタン修飾変性体、該変性体は、２０重量％以上のＮＣＯ値を有し、過剰のポリイソシアネート１）及び／又は２）と、２〜４の平均公称ヒドロキシル官能価と多くても１０００の平均分子量を有するポリオールとの反応生成物である；４）３つ以上のイソシアネート基を有する同族体を含むジフェニルメタンジイソシアネート；５）５〜３０重量％のＮＣＯ値を有し、ポリイソシアネート１）〜４）のいずれか１つ以上と、２〜４の平均公称ヒドロキシル官能価と１０００〜８０００の平均分子量を有するポリオールとの反応生成物であるプレポリマー；および６）上記ポリイソシアネートのいずれかの混合物；から選択されるものが特に好ましい。
【００１８】
ポリイソシアネート１）は、少なくとも３５重量％の４，４’−ＭＤＩを含む。このようなポリイソシアネートは当業界に公知であり、ピュア４，４’−ＭＤＩおよび４，４’−ＭＤＩと２，４’−ＭＤＩと２，２’−ＭＤＩとの異性体混合物を含む。留意しておかなければならないことは、異性体混合物中の２，２’−ＭＤＩの量は、どちらかと言えば不純物レベルであり、一般には２重量％より少なく、残部は４，４’−ＭＤＩと２，４’−ＭＤＩである、という点である。これらのポリイソシアネートは当業界に公知であって市販されている；例えば、Huntsman社から市販のSuprasec（登録商標）ＭＰＲと１３０６〔Suprasecは、１つ以上の国（全ての国というわけではないが）に登録されている、Huntsman社もしくはその関連会社の商標である〕。
【００１９】
上記ポリイソシアネート１）のカルボジイミド修飾変性体及び／又はウレトンイミン修飾変性体も当業界に公知であって市販されている〔例えば、Huntsman社から市販のSuprasec（登録商標）２０２０〕。上記ポリイソシアネート１）のウレタン修飾変性体も当業界に公知である（例えば、「The ICI Polyurethanes Book by G.Woods 1990,第2版,32-35頁」を参照）。
【００２０】
ポリイソシアネート４）も広く知られていて市販されている。これらのポリイソシアネートはしばしば、クルードＭＤＩまたはポリメリックＭＤＩと呼ばれる。例えば、Huntsman社から市販のSuprasec（登録商標）２１８５、Suprasec（登録商標）５０２５、およびSuprasec（登録商標）ＤＮＲなどがある。
【００２１】
プレポリマー（ポリイソシアネート５））も広く知られていて市販されている。例えば、Suprasec（登録商標）２０５４とSuprasec（登録商標）２０６１（どちらもHuntsman社から市販）などがある。
【００２２】
上記ポリイソシアネートの混合物も使用することができる（例えば、「The ICI Polyurethanes Book by G.Woods 1990,第2版,32-35頁」を参照）。このような市販ポリイソシアネートの例としては、Suprasec（登録商標）２０２１（Huntsman社から市販）がある。
【００２３】
本発明のポリイソシアネート組成物中に使用されるハロゲン化リチウムは、イソシアネート当量当たり０．０００１５〜０．０２５モル（最も好ましくは０．０００５〜０．０２モル）の量にて使用するのが好ましく、塩化リチウムと臭化リチウムから選択するのが好ましい。最も好ましいのは塩化リチウムである。
【００２４】
本発明のポリイソシアネート組成物中に使用されるウレア化合物は、［ウレア当量＋ビウレット当量］の数が、イソシアネート当量当たり０．００１〜０．２（最も好ましくは０．００１〜０．０５）となるような量にて使用するのが好ましい。ハロゲン化リチウム１モル当たりの、ポリイソシアネート組成物中のウレア化合物における［ウレア当量＋ビウレット当量］の数は、０．５〜６０の範囲であるのが好ましく、０．５〜３０の範囲であるのが最も好ましい。ウレア化合物は、他のイソシアネート反応性基（すなわち、ウレア基以外の反応性基）を含んではならない。
【００２５】
本発明のポリイソシアネート組成物中に使用されるウレア化合物は、５００〜１５０００（好ましくは６００〜１００００、最も好ましくは８００〜８０００）の平均分子量を有する。このようなウレア化合物は、ポリイソシアネートとアミンを反応させることによって製造される。
【００２６】
このようなウレア化合物を製造するのに使用されるポリイソシアネートは、上記のポリイソシアネートから選択することができる。上記した選択の好ましさは、ここでも当てはまる。ポリイソシアネート１）、ポリイソシアネート２）、およびこれらの混合物を使用するのが最も好ましい。本発明のポリイソシアネート組成物を製造するのに使用されるポリイソシアネート、およびウレア化合物を製造するのに使用されるポリイソシアネートは、同一であっても、異なっていてもよい。
【００２７】
ウレア化合物を製造するのに使用されるアミンは、モノアミンであっても、ポリアミンであってもよい。モノアミン（必要に応じて少量のポリアミンを含む）を使用するのが好ましい。このような混合物の平均アミン官能価は、１．２以下であるのが好ましい。モノアミンのみを使用するのが最も好ましい。このようなアミンは第一アミンであるのが好ましい。
【００２８】
アミンの分子量は、選択されたポリイソシアネートといったん反応すると、得られるウレア化合物の分子量が上記範囲内に入るような仕方で選択される。アミンの分子量は、一般には２００〜７５００の範囲であり、好ましくは２００〜４５００の範囲であり、最も好ましくは２００〜３０００の範囲である。
【００２９】
アミンは、アミン末端炭化水素、アミン末端ポリエステル、アミン末端ポリエーテル、アミン末端ポリカプロラクトン、アミン末端ポリカーボネート、アミン末端ポリアミド、およびこれらの混合物等の、当業界に公知の化合物から選択することができる。最も好ましいのはアミン末端ポリオキシアルキレンモノアミンであり、特にポリオキシエチレンポリオキシプロピレンモノアミンである。これらポリオキシアルキレンモノアミン中のオキシプロピレン含量は、該モノアミン分子の総重量を基準として少なくとも５０重量％であり、好ましくは少なくとも７５重量％である。ポリオキシアルキレンモノアミンは、ポリマー鎖の一方の端部にモノアルキル基を有するのが好ましく、このときアルキル基は１〜８個（好ましくは１〜４個）の炭素原子を有する。このようなモノアミンは当業界に公知である。これらは、１〜８個の炭素原子を有するアルキルモノアルコールをアルコキシル化し、引き続きポリオキシアルキレンモノオールをモノアミンに転化させることによって製造される。このようなモノアミンは市販されている。例えば、Jeffamine（登録商標）Ｍ−６００とＭ−２００５があり、どちらもHuntsman社から市販されている〔Jeffamineは、Huntsman社もしくはその関連会社の商標である：全ての国というわけではないが１つ以上の国に登録されている〕。モノアミンの混合物も使用することができる。
【００３０】
上記の点を考慮して、本発明のポリイソシアネート組成物中に使用される最も好ましいウレア化合物は、メチレンジフェニルジイソシアネート、メチレンジフェニルジイソシアネートを含むポリイソシアネート、もしくはこれらポリイソシアネートの混合物と、ポリオキシアルキレンモノアミン（オキシプロピレン基を、該モノアミン分子の総重量を基準として少なくとも７５重量％の量にて含み、２００〜３０００の平均分子量を有する；ここで該アミンは第一アミンである）とを反応させることによって得られるウレア化合物である。
【００３１】
ポリイソシアネートとモノアミンとを合わせ、ミキシングして反応させる。反応は発熱反応であり、したがって加熱及び／又は触媒を必要としないけれども、都合がよいと考えられる場合は、加熱及び／又は触媒を利用してもよい。例えば、ポリイソシアネート及び／又はモノアミンを４０〜６０℃に予熱してからミキシングするのが好都合である。ミキシング後、副反応（例えばビウレットの形成等）を防止するために、反応混合物の温度を８０℃未満に保持するのが好ましい。全てのアミンを確実に反応させるために、若干過剰のポリイソシアネートを使用してよい（従って１０１〜１１０のインデックスで反応を行うのが好ましい）。長くても１時間後にて、反応は完了したとみなすことができ、このウレア化合物は、本発明のポリイソシアネートを製造するのにいつでも使用できる状態にある。
【００３２】
ウレア化合物を製造する際には若干過剰のポリイソシアネートが使用され、そして次の工程においてはウレア化合物が比較多量のポリイソシアネートに加えられるので、ウレア基の一部がビウレット基に転化されることがある。反応温度と後続するミキシング工程の温度を制御することにより、こうしたビウレットの形成をできるだけ防止する。ビウレット基に転化されるウレア基の数は、一般には２５％未満であり、好ましくは１０％未満である。
【００３３】
本発明はさらに、ポリイソシアネートとウレア化合物とハロゲン化リチウムとを、周囲条件下にて又は高温（例えば４０〜７０℃）にて任意の順序で混合することによって、本発明のポリイソシアネート組成物を製造する方法に関する。ハロゲン化リチウムはウレア化合物とプレミックスするのが好ましく、引き続きこの混合物をポリイソシアネートに加えて混合する。ハロゲン化リチウムとウレア化合物とを混合する前に、ハロゲン化リチウムを溶媒〔例えばアルコール（例えば、メタノールやエタノール）等の有機溶媒〕中に溶解させるのが好都合である。次いで、溶解したハロゲン化リチウムをウレア化合物に加える。引き続き、必要であれば溶媒を蒸発除去することができる。予備混合と混合は、周囲条件下にて又は高温（例えば４０〜７０℃）にて行い、通常の撹拌によって行う。ポリイソシアネート、ウレア化合物、およびハロゲン化リチウムの相対的な量は、本発明の最終的なポリイソシアネート組成物が、イソシアネート基、ウレア基、およびハロゲン化リチウムに関して、前述したような相対量を有するような仕方で選定される。任意の理論で拘束されるつもりはないが、ハロゲン化リチウムは、いわゆる二座錯体としてウレア基と錯形成した状態の解離形にて存在すると考えられる。
【００３４】
本発明のポリイソシアネート組成物は、エポキシ樹脂と一緒にした形の硬化性組成物を製造するのに使用することができる。
したがって本発明はさらに、本発明のポリイソシアネート組成物とエポキシ樹脂とを含む硬化性組成物に関し、ここでエポキシ樹脂の量は、イソシアネート当量当たりのエポキシ当量の数が０．００３〜１（好ましくは０．００３〜０．５、最も好ましくは０．００５〜０．２５）の範囲となるような量である。
【００３５】
基本的には、エポキシ樹脂技術において一般的であって、室温にて液体であるエポキシ樹脂は全て、本発明の硬化性組成物を製造する際に使用することができる。さらに、室温にて液体である、エホキシ樹脂の混合物も使用することができる。本発明の文脈においては、室温は２０〜２５℃の温度を意味する。
【００３６】
エポキシ樹脂の例は以下のとおりである：
（Ｉ）分子中に少なくとも２つのカルボキシル基を有する化合物と、それぞれ、エピクロロヒドリンまたはβ−メチルエピクロロヒドリンとを反応させることにより得ることができるポリグリシジルエステルおよびポリ（β−メチルグリシジル）エステル。この反応は、塩基の存在下にて行うのが適切である。
【００３７】
脂肪族ポリカルボン酸を、分子中に少なくとも２つのカルボキシル基を有する化合物として使用することができる。このようなポリカルボン酸の例としては、シュウ酸、コハク酸、グルタル酸、アジピン酸、ピメリン酸、スベリン酸、アゼライン酸、二量化リノール酸、および三量化リノール酸などがある。
【００３８】
しかしながら、例えばテトラヒドロフタル酸、４−メチルテトラヒドロフタル酸、ヘキサヒドロフタル酸、または４−メチルヘキサヒドロフタル酸等の脂環式ポリカルボン酸も使用することができる。
【００３９】
さらに、例えばフタル酸、イソフタル酸、またはテレフタル酸も使用することができる。
（ＩＩ）少なくとも２つの遊離のアルコール性ヒドロキシル基及び／又はフェノール性ヒドロキシル基を有する化合物と、エピクロロヒドリンまたはβ−メチルエピクロロドリンとを、アルカリ性条件下にて反応させることによって、あるいは酸性触媒存在下にて反応させて、引き続きアルカリで処理することにより得ることができるポリグリシジルエーテルおよびポリ（β−メチルグリシジル）エーテル。
【００４０】
このタイプのグリシジルエーテルは、例えば、エチレングリコール、ジエチレングリコール、より高級のポリ（オキシエチレン）グリコール、プロパン−１，２−ジオール、ポリ（オキシプロピレン）グリコール、プロパン−１，３−ジオール、ブタン−１，４−ジオール、ポリ（オキシテトラメチレン）グリコール、ペンタン−１，５−ジオール、ヘキサン−１，６−ジオール、ヘキサン−２，４，６−トリオール、グリセロール、１，１，１−トリメチロールプロパン、ペンタエリスリトール、またはソルビトール等の非環式アルコールから、あるいはポリエピクロロヒドリンから誘導される。このタイプのさらなるグリシジルエーテルは、例えば１，４−シクロヘキサンジメタノール、ビス（４−ヒドロキシシクロヘキシル）メタン、または２，２−ビス（４−ヒドロキシシクロヘキシル）プロパン等の脂環式アルコールから、あるいはＮ，Ｎ−ビス（２−ヒドロキシエチル）アニリンやｐ，ｐ’−ビス（２−ヒドロキシエチルアミノ）−ジフェニルメタン等の、芳香族基及び／又はさらなる官能基を含むアルコールから誘導される。
【００４１】
また、グリシジルエーテルはさらに、例えばｐ−ｔｅｒｔ−ブチルフェノール、レゾルシノール、またはヒドロキノン等の単核フェノール、あるいは、例えばビス（４−ヒドロキシフェニル）メタン、４，４’−ジヒドロキシビフェニル、ビス（４−ヒドロキシフェニル）スルホン、１，１，２，２−テトラキス（４−ヒドロキシフェニル）エタン、２，２−ビス（４−ヒドロキシフェニル）プロパン、または２，２−ビス（３，５−ジブロモ−４−ヒドロキシフェニル）プロパン等の多核フェノールをベースにすることができる。
【００４２】
グリシジルエーテルを製造するためのさらなる好適なヒドロキシ化合物は、アルデヒド（例えば、ホルムアルデヒド、アセトアルデヒド、クロラール、またはフルフラルデヒド）と未置換であるか又は塩素原子もしくはＣ１−Ｃ９−アルキル基で置換されたフェノール類もしくはビスフェノール類（例えば、フェノール、４−クロロフェノール、２−メチルフェノール、または４−ｔｅｒｔ−ブチルフェノール）との縮合反応によって得られるノボラックである。
【００４３】
（ＩＩＩ）エピクロロヒドリンと少なくとも２つのアミン水素を有するアミンとの反応生成物の脱塩化水素により得ることができるポリ（Ｎ−グリシジル）化合物。こうしたアミンとしては、例えば、アニリン、ｎ−ブチルアミン、ビス（４−アミノフェニル）メタン、ｍ−キシレンジアミン、またはビス（４−メチルアミノフェニル）メタンなどがある。
【００４４】
ポリ（Ｎ−グリシジル）化合物としてはさらに、トリグリシジルイソシアヌレート、シクロアルキレンウレア（例えば、エチレンウレアや１，３−プロピレンウレア）のＮ，Ｎ’−ジグリシジル誘導体、およびヒダントイン（例えば５，５−ジメチルヒダントイン）のジグリシジル誘導体などがある。
【００４５】
（ＩＶ）ジチオール〔例えば、エタン−１，２−ジチオールやビス（４−メルカプトメチルフェニル）エーテル〕から誘導されるポリ（Ｓ−グリシジル）化合物（例えばジ−Ｓ−グリシジル誘導体）。
【００４６】
（Ｖ）脂環式エポキシ樹脂〔例えば、ビス（２，３−エポキシシクロペンチル）エーテル、２，３−エポキシシクロペンチルグリシジルエーテル、１，２−ビス（２，３−エポキシシクロペンチルオキシ）エタン、または３，４−エポキシシクロヘキシルメチル−３’，４’−エポキシシクロヘキサンカルボキシレート〕。
【００４７】
また、１，２−エポキシ基が、異なるヘテロ原子や官能基に結合した形のエポキシ樹脂を使用することができる。これらの化合物としては、例えば、４−アミノフェノールのＮ，Ｎ，Ｏ−トリグリシジル誘導体、サリチル酸のグリシジルエーテル−グリシジルエステル、Ｎ−グリシジル−Ｎ’−（２−グリシジルオキシプロピル）−５，５−ジメチルヒダントイン、または２−グリシジルオキシ−１，３−ビス（５，５−ジメチル−１−グリシジルヒダントイン−３−イル）プロパンなどがある。
【００４８】
特に好ましいのはＩとＩＩに記載のエポキシ樹脂であり、最も好ましいのはＩＩに記載のエポキシ樹脂である。
本発明はさらに、本発明のポリイソシアネート組成物とエポキシ樹脂とを混合することによって本発明の硬化性組成物を製造する方法に関し、ここでエポキシ樹脂の量は、イソシアネート当量当たりのエポキシ当量の数が０．００３〜１の範囲となるような量である。ミキシングは、周囲条件下にて行うのが好ましい。
【００４９】
このようにして得られる硬化性組成物は、周囲条件下において、そしてさらにはより低い温度においても良好な安定性を有する。硬化性組成物は、それを反応させることによってポリイソシアヌレート材料を製造するのに使用される。したがって本発明はさらに、本発明の硬化性組成物を反応させることによって製造されたポリイソシアヌレート材料、本発明の硬化性組成物を反応させることによって得ることができるポリイソシアヌレート材料、および本発明の硬化性組成物を反応させることによってこれらのポリイソシアヌレート材料を製造する方法に関する。熱を加えることによって〔例えば、硬化性組成物を５０℃以上に（好ましくは８０℃以上に）加熱することによって〕反応の開始を促進することができる。次いで、硬化性組成物が速やかに硬化しつつ（いわゆるスナップ硬化）、温度がさらに上昇する（この反応は発熱反応である）。
【００５０】
硬化する前に、硬化性組成物を金型中に供給して特定の形状物を得たり、ある物体のキャビティ中に供給して該物体にポリイソシアヌレートのインテリアをもたらしたり、または表面上に供給してポリイソシアネートのカバーを有する表面を得たりすることもできるし；あるいは硬化性組成物をある物体（特にパイプ）の内面及び／又は外面に施すことによって、該物体（特にパイプ）を修復することもできるし（このようなパイプ修復の実施例が、米国特許第4,009,063号、第4,366,012号、および第4,622,196号に説明されている）；あるいは硬化性組成物を使用して、WO2007/096216に開示されているように材料を結びつけることもできる。
【００５１】
硬化性組成物を硬化させる前に、硬化性組成物または硬化性組成物の成分に添加剤を加えることができる。添加剤の例としては、ポリオール、他の触媒、発泡剤、界面活性剤、水スカベンジャー〔例えばアルキルオルトホルメート（特にトリイソプロピルオルトホルメート）〕、抗菌剤、難燃剤、防煙剤、紫外線安定剤、着色剤、可塑剤、内部離型剤、レオロジー改質剤、湿潤剤、分散剤、および充填剤などがある。ポリオールが使用される場合、ポリオールは、硬化性組成物のインデックスが１５０以上（好ましくは３００以上）のままとなるような量にて使用される。
【００５２】
必要に応じて、本発明のポリイソシヌレート材料を後硬化処理に付すことができる。
以下に実施例を挙げて本発明を説明する。
【実施例】
【００５３】
使用した化学物質
（Jeffamine M-600）  約５６０の分子量と約９／１のオキシプロピレン／オキシエチレン比を有する単官能ポリオキシエチレンポリオキシプロピレン第一アミン。Huntsman社から市販されている。以下の実施例ではＭ−６００と呼ぶ。
【００５４】
（Jeffamine M-2005）  約２０００の分子量と２９／６のオキシプロピレン（ＰＯ）／オキシエチレン（ＥＯ）比を有する単官能ポリオキシエチレンポリオキシプロピレン第一アミン。Huntsman社から市販されている。以下の実施例ではＭ−２００５と呼ぶ。
【００５５】
（Jeffamine M-2070）  分子量はＭ−２００５と同等であるが、１０／３３のＰＯ／ＥＯ比を有する。以下の実施例ではＭ−２０７０と呼ぶ。
（Surfonamine L-100）  約１０００の分子量と３／１９のＰＯ／ＥＯ比を有する単官能ポリオキシエチレンポリオキシプロピレン第一アミン。Huntsman社から市販されている。以下の実施例ではＬ−１００と呼ぶ。Surfonamineは、Huntsman社もしくはその関連会社の商標であり、全てではないが１つ以上の国に登録されている。
【００５６】
（Suprasec 1306ポリイソシアネート）  Huntsman社から市販の４，４’−ＭＤＩ。以下の実施例ではＳ１６０６と呼ぶ。
（Suprasec 2020ポリイソシアネート）  Huntsman社から市販のウレトンイミン変性ポリイソシアネート。以下の実施例ではＳ２０２０と呼ぶ。
【００５７】
（Suprasec 5025ポリイソシアネート）  Huntsman社から市販のポリメリックＭＤＩ。以下の実施例ではＳ５０２５と呼ぶ。
（Alcupol R1610）  Repsol社から市販。以下の実施例ではＲ１６１０と呼ぶ。
【００５８】
（Daltolac R200）  Huntsman社から市販。DaltolacはHuntsman社もしくはその関連会社の商標であり、１つ以上の国（全てではないが）に登録されている。以下の実施例ではＲ２００と呼ぶ。
【００５９】
（Daltocel F526）  Huntsman社から市販のポリオキシエチレントリオール。分子量は約１３００。DaltolacはHuntsman社もしくはその関連会社の商標であり、全てではないが１つ以上の国で登録されている。
【００６０】
（Voranol P400）  ＤＯＷ社から市販のポリオール。
（Tegostab B8466）  Evonik社から市販のシリコーン界面活性剤。
（ＳｉＯ２フィラー）  Sibelco社から市販のMillisil  Ｍ６０００。
【００６１】
（Araldite DY-Tエポキシド）  Huntsman社から市販。トリメチロールプロパンのトリグリシジルエーテル。以下の実施例ではＤＹ−Ｔと呼ぶ。AralditeはHuntsman社もしくはその関連会社の商標であり、１つ以上の国（全てではないが）に登録されている。
【００６２】
（Araldite DY-Pエポキシド）  Huntsman社から市販。ｐ−ｔｅｒｔ−ブチルフェノールのモノグリシジルエーテル。以下の実施例ではＤＹ−Ｐと呼ぶ。
（Araldite DY-3601エポキシド）  Huntsman社から市販。ポリオキシプロピレングリコールのジグリシジルエーテル。以下の実施例ではＤＹ−３６０１と呼ぶ。
【００６３】
（Araldite GY-783エポキシド）  Huntsman社から市販。単官能の反応性希釈剤を含むビスフェノールＡ／Ｆ。以下の実施例ではＧＹ−７８３と呼ぶ。
以下の実施例のいずれにおいても、ビウレットの形成は観察されなかった。
【００６４】
実施例１
本発明のポリイソシアネート組成物の製造
あるモル数のアミン（５０℃に保持）とあるモル数のポリイソシアネート１（これも５０℃に保持）を混合し、ウレア化合物を形成するよう、撹拌しながら１時間反応させた。反応温度を８０℃に保持した。ある量の塩を、撹拌しながらある量のエタノール中に溶解した。
【００６５】
この溶液を、上記の作製されたウレア化合物（まだ８０℃に保持）に加えた。撹拌を約１５分続けた。相当量のエタノールを８５〜９５℃での蒸留にて除去した。このようにして得られたウレア／塩混合物の量を下記の表１に示す。使用したアミン、ポリイソシアネート１、および塩の量と種類、ならびに使用したエタノールの量も一緒に示す。
【００６６】
ある量の調製されたウレア／塩混合物（約６０℃の温度を有する）をある量のポリイソシアネート２に加え、本発明のポリイソシアネート組成物が得られるよう混合した。下記の表２に、使用した成分の量と書類、ならびに、イソシアネート当量当たりの［ウレア＋ビウレット］当量数の比、イソシアネート当量当たりの塩のモル数の比、および塩１モル当たりの［ウレア＋ビウレット］当量数の比を示す。重量部をｐｂｗとして記す。
【００６７】
【表１】
0005410595.tif 000002
【００６８】
【表２】
0005410595.tif 000003
【００６９】
本発明の硬化性組成物およびポリイソシアヌレート材料の製造
表２の組成物とエポキシド（組成物）とを３０秒混合し、目視検査によってポットライフを測定すべく室温にて静置した。ポットライフの測定後、本発明のポリイソシアヌレート材料が得られるよう硬化性組成物を反応させた。イソシアヌレート基の存在は、フーリエ変換赤外分光法（ＦＴＩＲＳ）によって確認した。エポキシ組成物（使用する場合）は、ある種類のエポキシと単一ポリオールもしくは複数種のポリオールとを単純に混合することによって作製した。
【００７０】
使用した成分、重量部表示での量、イソシアネート当量当たりのエポキシ当量数、インデックス、およびポットライフを表３に示す。
表の第１列において、Ａ１は、ウレア化合物Ａ（表１）とポリイソシアネートブレンド１を使用したことを、そしてＦ６は、ウレア化合物Ｆとポリイソシアネートブレンド６を使用したことを意味している。Ａ９−８の場合は、ウレア化合物Ａとポリイソシアネートブレンド９を使用して異なる実験を行った。
【００７１】
【表３】
0005410595.tif 000004
【００７２】
実施例２
本発明のポリイソシアヌレートのさらなる製造
（１）  ５重量部のVoranol  Ｐ４００、５重量部のDaltolac  Ｒ２００、６重量部のＤＹ−Ｔ、および２重量部のトリイソプロピルオルトホルメートを混合した。この混合物を１００重量部のポリイソシアネートブレンド１（表２）と混合し、金型中に注入し、８０℃に保持されたオーブン中にて１時間キュアーした。ＴｇとＥ−モジュラス〔どちらも示差熱分析（differential mechanical thermal analysis）により測定〕は、１６６℃および２５７０Ｍｐａであった。ＦＴＩＲＳによりイソシアヌレート基の存在が確認された。このポリイソシアヌレート材料（本発明による）は、パイプの修理に使用するのに適している。
【００７３】
（２）  １５重量部のAlcupol  Ｒ１６１０、４重量部のＤＹ−Ｔ、３重量部のトリイソプロピルオルトホルメート、および１２重量部のＳｉＯ２フィラーをミキシングした。この混合物を、９５重量部のＳ２０２０と６重量部のウレア化合物Ａ（表１）と１重量部のTegostab  Ｂ８４６６との混合物に加え、ミキシングした。このようにして得られた混合物を金型中に注入し、８０℃に保持されたオーブン中にてキュアーした。ＴｇとＥ−モジュラス（どちらも上記実験のように測定）は、２６７℃および２３５５Ｍｐａであった。この優れた複合ポリイソシアヌレート材料中におけるイソシアヌレート基の存在は、ＦＴＩＲＳによって確認された。
【００７４】
（３）  ５重量部のウレア化合物Ａと２重量部のトリイソプロピルオルトホルメートを使用して、そしてTegostab  Ｂ８４６６とフィラーを使用せずに、実験２を繰り返した。得られたポリイソシアヌレート（ＦＴＩＲＳにより確認）のＴｇは１９５℃であり、Ｅ−モジュラスは２４７５Ｍｐａであった。この硬化性組成物は、樹脂注入成形（特に樹脂トランスファー成形）に好適であった。
【００７５】
（４）  Daltolac  Ｒ２００を使用せずに、そして４重量部のＤＹ−Ｔと２．５重量部のトリイソプロピルオルトホルメートを使用して、実験１を繰り返した。得られたポリイソシアヌレート（ＦＴＩＲＳにより確認）のＴｇは１５９℃であり、Ｅ−モジュラスは２８００Ｍｐａであった。この硬化性組成物は、パイプ修理の用途に特に好適であった。
【００７６】
上記の実験は下記の比を有した：
【００７７】
【表４】
0005410595.tif 000005
【００７８】
比較例
（１）  硬化性組成物Ａ１を、ウレア化合物Ａを使用せずに作製した。ＬｉＣｌを溶解するのにAlcupol  Ｒ１６１０を使用した。この硬化性組成物のポットライフは１ｈ２０であった。この例におけるＬｉＣｌの量は、硬化性組成物Ａ１の場合と同じであった。
【００７９】
（２）  Suprasec２０２０（８５重量部）とDaltocel  Ｆ５２６（１５重量部）を混合した。Daltocel  Ｆ５２６は、ポリオールの重量を基準として０．２４重量％の乳酸カリウムを含有した。インデックスは１７６３であり、ポットライフは２分であった。
【００８０】
（３）  １モルのＬｉＣｌと５重量部のウレア化合物（表１を参照）とを混合した。塩／ＮＣＯのモル比は約１．５であった。ＬｉＣｌをウレア化合物中に溶解させることはできなかった。